(57)【要約】  シクロヘキサンの酸化方法であって、接触による酸化反応条件下、シクロヘキサンと、過酸化水素水溶液と、選択的な有機溶媒とを、反応ゾーンの供給口を通して当該反応ゾーンに供給する工程と、当該反応ゾーンの底部に酸化生成物のすべてまたは大半が提供される工程とを含み、上記反応ゾーン内の充填物の一部またはすべてがチタニウム珪酸塩分子篩含有触媒である。本発明のシクロヘキサンの酸化方法は反応ゾーン内で酸化を行うが、当該反応ゾーンは第一に、反応で生じた潜熱を十分に用いてエネルギーを節約し、第二に、目標生成物の収率と酸化剤の利用率を高め、第三に、反応が進むにつれて、酸化生成物を原料であるシクロヘキサンから分離することができ、その結果、その後の分離の費用を節約することができる。
2014523860.tif 000002
【特許請求の範囲】
【請求項１】
シクロヘキサンの酸化方法であって、接触による酸化反応条件下、シクロヘキサンと、過酸化水素水溶液と、選択的な有機溶媒とを、反応ゾーンの供給口を通して当該反応ゾーンに供給する工程と、当該反応ゾーンの底部に酸化生成物のすべてまたは大半が提供される工程とを含み、上記反応ゾーン内の充填物の一部またはすべてがチタニウム珪酸塩分子篩含有触媒であり、上記有機溶媒は、アルコール、ケトン、沸点が約４０から約２５０℃の有機カルボン酸のうちの一つまたは複数であることを特徴とする、シクロヘキサンの酸化方法。
【請求項２】
上記酸化生成物の約９５から約１００重量％が上記反応ゾーンの底部から得られ、当該生成物はシクロヘキサノンおよび／またはシクロヘキサノールを含んでいるか、あるいはシクロヘキサノンおよび／またはシクロヘキサノールから成る群から選ばれることを特徴とする、請求項１に記載のシクロヘキサンの酸化方法。
【請求項３】
シクロヘキサンの酸化方法であって、シクロヘキサンと、上記過酸化水素水溶液と、上記有機溶媒とを、上記供給口を通して上記反応ゾーンに供給する方法は、
上記過酸化水素水溶液と上記有機溶媒とを、第一の供給口を通して上記反応ゾーンに供給する工程と、上記シクロヘキサンを、第二の供給口を通して上記反応ゾーンに供給する工程とを含み、
上記第一の供給口とカラム底部との間の段数または理論段数は、上記反応ゾーンの全段数あるいは全理論段数の約５０％から約１００％であり、上記第二の供給口とカラム底部との間の段数または理論段数は、上記反応ゾーンの全段数あるいは全理論段数の約１０％から約８０％であることを特徴とする、請求項１に記載のシクロヘキサンの酸化方法。
【請求項４】
上記第一の供給口とカラム底部との間の段数または理論段数は、上記反応ゾーンの全段数あるいは全理論段数の約８０％から約１００％であり、上記第二の供給口とカラム底との間の段数または理論段数は、上記反応ゾーンの全段数あるいは全理論段数の約３０％から約７０％であることを特徴とする、請求項３に記載のシクロヘキサンの酸化方法。
【請求項５】
上記チタニウム珪酸塩分子篩含有触媒はキャリアとチタニウム珪酸塩分子篩とを含み、当該触媒の全重量に対する当該キャリアの使用量は約１から９０重量％、当該チタニウム珪酸塩分子篩の使用量は約１０から９９重量％であることを特徴とする、請求項１に記載のシクロヘキサンの酸化方法。
【請求項６】
上記チタニウム珪酸塩分子篩触媒は、約２から約５０００ミクロンの直径を有する微小球型であることを特徴とする、請求項５に記載のシクロヘキサンの酸化方法。
【請求項７】
上記チタニウム珪酸塩分子篩触媒は、
有機珪素化合物と、上記チタニウム珪酸塩分子篩を生成するのに有用なテンプレート剤とを、加水分解条件下で加水分解してコロイド状溶液を得る工程と、その後、上記チタニウム珪酸塩分子篩と上記コロイド状溶液とを均質に混合して懸濁液を得る工程と、当該懸濁液を細粒化して微小球型の触媒を得る工程とを含む方法によって調製されることを特徴とする、請求項１に記載のシクロヘキサンの酸化方法。
【請求項８】
上記チタニウム珪酸塩分子篩と、上記有機珪素化合物と、上記チタニウム珪酸塩分子篩とを生成するのに有用な上記テンプレート剤と、水との質量比が、約１００：約１０から約２０００：約２から約４０：約５０から約１０００であることを特徴とする、請求項７に記載のシクロヘキサンの酸化方法。
【請求項９】
上記加水分解条件は、約０．５から約１０時間の加水分解時間と、室温から約１００℃までの加水分解温度とを含むことを特徴とする、請求項７または８に記載のシクロヘキサンの酸化方法。
【請求項１０】
上記チタニウム珪酸塩分子篩を製造するのに有用な上記テンプレート剤は水酸化テトラプロピル・アンモニウムであり、上記有機珪素源はテトラエチル・シリケートであることを特徴とする、請求項７または８に記載のシクロヘキサンの酸化方法。
【請求項１１】
上記チタニウム珪酸塩分子篩はＭＦＩ構造を有し、上記チタニウム珪酸塩分子篩の結晶粒子は、空洞部分の半径長さが約５から約３００ｎｍである中空構造を有し、２５℃、Ｐ／Ｐ0＝０．１０、吸着時間が１時間の条件下で測定した上記チタニウム珪酸塩分子篩に対するベンゼンの吸着力は少なくとも約７０ｍｇ／ｇであり、上記分子篩の低温時の窒素吸着における吸着等温線と脱着等温線との間にヒステリシスループがあることを特徴とする、請求項５ないし８のいずれか一項に記載のシクロヘキサンの酸化方法。
【請求項１２】
上記充填物は約２０から約１００重量％の上記チタニウム珪酸塩分子篩含有触媒を含むことを特徴とする、請求項１ないし８のいずれか一項に記載のシクロヘキサンの酸化方法。
【請求項１３】
仕込まれるシクロヘキサンと、過酸化水素と、上記有機溶媒との質量比は、約１：約０．０３から約２：約３から約１５であることを特徴とする、請求項１ないし８のいずれか一項に記載のシクロヘキサンの酸化方法。
【請求項１５】
上記有機溶媒は、アルコール、ケトン、ニトリルのうちの一つまたは複数であることを特徴とする、請求項１ないし８のいずれか一項に記載のシクロヘキサンの酸化方法。
【請求項１６】
上記有機溶媒は、アセトン、メタノール、シアン化ベンジル、ｔｅｒｔ−ブタノールのうちの一つまたは複数であることを特徴とする、請求項１５に記載のシクロヘキサンの酸化方法。
【請求項１７】
上記酸化反応条件は、上記反応ゾーン内の温度が約４０から約２００℃であることと、還流比が約２：１以上であることを含むことを特徴とする、請求項１ないし８のいずれか一項に記載のシクロヘキサンの酸化方法。
【請求項１８】
未反応のシクロヘキサンと水の一部は、上記反応ゾーンの上部を通って、当該反応ゾーンから取り除かれることを特徴とする、請求項１ないし８のいずれか一項に記載のシクロヘキサンの酸化方法。
【請求項１９】
請求項１ないし１８のいずれか一項に記載のシクロヘキサンの酸化方法を実行する装置であって、反応ゾーンと分離部とを備えることを特徴とする、装置。
【請求項２０】
上記反応ゾーンは上部、中部、底部を有し、当該上部は過酸化水素供給口と、選択的な有機溶媒口を備え、当該中部は上記酸化反応が起きる区画であり、当該底部はシクロヘキサン供給口を備えることを特徴とする、請求項１９に記載の装置。
【発明の詳細な説明】
【発明の詳細な説明】
【０００１】
〔技術分野〕
本発明は、オレフィンをエポキシ化する方法に関する。
〔背景技術〕
シクロヘキサノンとシクロヘキサノールは、重要な工業化学物質として、繊維、合成ゴム、工業用塗料、医薬、農薬、有機溶媒などの分野で広く用いられている。ポリアミド工業の急速な発達とともに、シクロヘキサノンとシクロヘキサノール（これらはナイロン６とナイロン６６を製造する際の中間体として用いられる）の需要の全体量は二百万トンを超えている。
【０００２】
このような需要に際して、当業者は、シクロヘキサノン（シクロヘキサノール）を高効率かつ公害を生ずることなしに生産する方法の開発に取り組んでいる。過酸化水素を酸化剤として、チタニウム珪酸塩分子篩を触媒として用いてシクロヘキサンを酸化させてシクロヘキサノン（シクロヘキサノール）を調製すれば、環境に優しい化学の要件とアトムエコノミーという発達中の概念を満たすので、シクロヘキサンの製造に大いに期待できる環境に優しい新技術であると当業者は考えている。
【０００３】
シクロヘキサンの酸化をチタニウム珪酸塩分子篩で触媒する反応は、多数の因子に影響される。そうした因子としては、チタニウム珪酸塩分子篩それ自体の諸性質、酸化剤である過酸化水素（Ｈ2Ｏ2）の諸性質、溶媒の選択、反応条件（例えば、温度、供給率、反応圧力等）などが挙げられる。シクロヘキサン酸化方法においてシクロヘキサノンに対する選択性を高めるために、当業者は、より効果的なチタニウム珪酸塩分子篩触媒の開発や、上記の目的を達成する方法での反応条件を最適化することに主に重点を置いている。
【０００４】
シクロヘキサンの酸化をチタニウム珪酸塩分子篩で触媒する反応については、現在、さまざまな研究が行われているが、その大半は研究所レベルに留まっており、連続的な工業生産には至っていない。現在行われている諸方法には、装置に対してこまごまとした要件があることや、エネルギー消費が大きく収率が低いことなどの欠点がある。
【０００５】
したがって、チタニウム珪酸塩分子篩・Ｈ2Ｏ2システムによるシクロヘキサンの酸化反応に関する研究は、シクロヘキサンの酸化をチタニウム珪酸塩分子篩で触媒する反応を、商業的な連続生産に利用可能なかたちで行う方法をいかに開発するかという方向に主に注力している。
〔発明の概要〕
本発明の目的は、工業用途に利用可能な、シクロヘキサンの連続的な酸化方法を提供することである。
【０００６】
現在、チタニウム珪酸塩分子篩・Ｈ2Ｏ2システムを用いたシクロヘキサンの酸化反応には、溶媒の使用が不可欠である。適切な溶媒を添加することで効果的な反応が行われ、目標とする生成物に対する選択性を高めることができる。しかしながら、現在行われている研究によると、チタニウム珪酸塩分子篩・Ｈ2Ｏ2システムを用いたシクロヘキサンの酸化反応において、溶媒の一般的な使用量は、反応液の全重量に対し、約３０重量％から約９０重量％である。そのため、溶媒の添加により効果的な反応が行われるが、添加量が増えると、その後、溶媒を分離する際の困難さと費用とが増し、その結果、溶媒を工業用途に用いる可能性は低下する。そのうえ、この反応は激しく発熱するので、反応を冷却するのにエネルギーが消費され、一方で、目標の生成物を分離するのに加熱用のエネルギーが消費される。それゆえ、必要なエネルギー消費をいかに抑えるか、上記システムから発せられる熱をいかに効果的に用いるかということも、解決すべき課題であり、現在、研究されている課題である。
【０００７】
本願の発明者らは、上記反応を連続的に行い、より効果的な分離を行うことができ、さらに上記システムからの反応熱を用いてエネルギー消費を抑えることができる方法を提供する。本発明は、そのような考えに基づいて実現されたものである。
【０００８】
上記の目的を達成するために、本発明は、シクロヘキサンの酸化方法であって、接触による酸化反応条件下、シクロヘキサンと、過酸化水素水溶液と、選択的な有機溶媒とを、反応ゾーン（reaction zone）の供給口を通して当該反応ゾーンに供給する工程と、当該反応ゾーンの底部に酸化生成物のすべてまたは大半が提供される工程と、未反応のシクロヘキサンと水の一部を反応ゾーンの上部から排出する工程とを含む、シクロヘキサンの酸化方法を提供する。一つの実施形態では、シクロヘキサンと水とは、好ましくは共沸混合物のかたちで、反応ゾーンの上部から排出される。上記反応ゾーン内の充填物（packing）の一部またはすべてが、チタニウム珪酸塩分子篩を含む触媒である。一つの実施形態では、酸化生成物はシクロヘキサノンおよび／またはシクロヘキサノールを含んでいるか、あるいはシクロヘキサノンおよび／またはシクロヘキサノールからなる群から選ばれる。
【０００９】
本発明に係るシクロヘキサンの酸化方法は、（調整条件下、）反応ゾーン内で酸化を行うが、当該反応ゾーンは、反応で生じた潜熱を十分に用いてエネルギーを節約する。さらに、本発明では、上記反応ゾーンでシクロヘキサンの酸化反応を行うことで、反応が進むにつれて、酸化生成物を原料であるシクロヘキサンから分離することができ、その結果、その後の分離の費用を節約することができる。さらに、システム内で生成物を分離することで、上記反応を正方向に向け、目標生成物の収率と酸化剤の利用率とを高める。
〔図面の簡単な説明〕
図１は、本発明に係る、シクロヘキサンの酸化方法を行う装置を例示する図である。
〔発明を実施するための形態〕
本発明は、シクロヘキサンの酸化方法であって、接触による酸化反応条件下、シクロヘキサンと、過酸化水素水溶液と、選択的な有機溶媒とを、反応ゾーンの供給口を通して当該反応ゾーンに供給する工程と、当該反応ゾーンの底部に酸化生成物のすべてまたは大半が提供される工程とを含み、上記反応ゾーン内の充填物の一部またはすべてがチタニウム珪酸塩分子篩含有触媒である方法を提供する。
【００１０】
本発明は、シクロヘキサンと、過酸化水素水溶液と、選択的な有機溶媒とを、接触用供給口を通して反応ゾーンに供給する方法に関して特に限定されない。しかしながら、上記反応をできる限り早く完了させるように反応ゾーン内で反応剤同士をより十分に接触させるためには、シクロヘキサンと、過酸化水素水溶液と、選択的な有機溶媒とを、供給口を通して反応ゾーンに供給する方法が、上記過酸化水素水溶液と選択的な上記有機溶媒とを第一の供給口を通して上記反応ゾーンに供給する工程と、上記シクロヘキサンを第二の供給口を通して上記反応ゾーンに供給する工程とを含むことが好ましい。本発明の方法では、上記第一の供給口とカラム底部との間の段数（plate number）または理論段数（theoretical plate number）は、上記反応ゾーンの全段数あるいは全理論段数の約５０％から約１００％であり、より好ましくは約８０％から約１００％である。上記第二の供給口とカラム底部との間の段数または理論段数は、上記反応ゾーンの全段数あるいは全理論段数の約１０％から約８０％であり、より好ましくは約３０％から約７０％である。
【００１１】
本発明は、上記チタニウム珪酸塩分子篩触媒に関して特に限定されず、上記反応ゾーンに有用なさまざまなかたちのチタニウム珪酸塩分子篩触媒であってよい。好ましくは、上記チタニウム珪酸塩分子篩含有触媒はキャリアとチタニウム珪酸塩分子篩とを含む。当該触媒の全重量に対する当該キャリアの使用量は約１から約９０重量％、当該チタニウム珪酸塩分子篩の使用量は約１０から約９９重量％である。
【００１２】
本発明は、上記チタニウム珪酸塩分子篩含有触媒のキャリアに関して特に限定されず、成形触媒に用いるさまざまな従来のキャリア、例えば耐熱性多孔無機酸化物および／または珪酸塩、とりわけ、アルミナ、シリカ、チタニア、マグネシア、ジルコニア、トリア、べリリア、粘土のうちの一つまたは複数であってよい。より好ましくは、上記キャリアは、アルミナ、シリカ、マグネシア、ジルコニアのうちの一つまたは複数である。
【００１３】
本発明によれば、上記チタニウム珪酸塩分子篩触媒を成形する方法は、従来技術で知られている技術を用いて行ってもよく、パルプ化、細粒化、焼成などの工程を主に含み、これらの工程に関して本発明は特に限定されない。
【００１４】
上記した触媒はすべて、本発明の要件を満たしうる。しかしながら、上記反応ゾーン内の層が崩壊する傾向や、上記触媒が摩耗したり壊れたりする傾向などの現象を克服するために、また、目標とする生成物に対する選択性と収率とを高めるために、上記チタニウム珪酸塩分子篩触媒は微小球型であることが好ましく、その直径は約２から約５０００ミクロン、好ましくは約５から約２０００ミクロンである。より好ましくは、上記チタニウム珪酸塩分子篩触媒は、有機珪素化合物と、上記チタニウム珪酸塩分子篩を生成するために有用なテンプレート剤とを、加水分解条件下で加水分解してコロイド状溶液を得る工程と、その後、上記チタニウム珪酸塩分子篩と上記コロイド状溶液とを均質に混合して懸濁液を得る工程と、当該懸濁液を細粒化して微小球型の触媒を得る工程とを含む方法によって調製される。
【００１５】
上記した調製方法に従って得られた触媒ならばどれでも、本発明の目的を達成するのに用いることができる。しかしながら、上記触媒に破損に対するより高い耐性を持たせたり、上記生成物に対する選択性と収率とを高めたりするためには、上記チタニウム珪酸塩分子篩と、上記有機珪素化合物と、上記チタニウム珪酸塩分子篩を生成するのに有用な上記テンプレート剤と、水との質量比を、約１００：約１０から約２０００：約２から約４０：約５０から約１０００、好ましくは、約１００：約１００から約５００：約５から約４０：約５０から約５００とすればよい。上記加水分解条件は、約０．５から約１０時間の加水分解時間と、室温から約１００℃までの加水分解温度とを含むものであることがより好ましい。
【００１６】
本発明によれば、上記有機珪素化合物は、さまざまな加水分解性有機珪素化合物、例えば、テトラエチル・シリケート、テトラメチル・シリケート、テトラプロピル・シリケート、テトラブチル・シリケートのうちの一つまたは複数であってよく、好ましくはテトラエチル・シリケートである。
【００１７】
本発明によれば、上記チタニウム珪酸塩分子篩を生成するのに有用な上記テンプレート剤は、従来技術にある、上記チタニウム珪酸塩分子篩を生成するのに有用な従来のさまざまなテンプレート剤であってよく、例えば、水酸化テトラプロピル・アンモニウム、臭化テトラプロピル・アンモニウム、塩化テトラプロピル・アンモニウム、および／または水酸化テトラエチル・アンモニウムなどである。
【００１８】
本発明によれば、上記チタニウム珪酸塩分子篩を製造するのに有用な上記テンプレート剤は水酸化テトラプロピル・アンモニウムであり、上記有機珪素化合物はテトラエチル・シリケートであることが特に好ましく、これによって、得られる分子篩が本発明に特に有用となる。
【００１９】
例えば、本発明に係る上記チタニウム珪酸塩分子篩触媒を調製する方法は、好ましくは、
（１）大気圧および室温から約１００℃までの温度という条件下、有機珪素化合物を水溶液に添加して、約０．５から約１０時間、混合し、撹拌し、加水分解し、コロイド状溶液を得る工程と、
（２）チタニウム珪酸塩分子篩を、上記工程（１）で得られた上記コロイド状溶液に添加し、均質に混合して懸濁液を得る工程であって、上記チタニウム珪酸塩分子篩と、上記有機珪素化合物と、上記チタニウム珪酸塩分子篩を生成するのに有用な上記テンプレート剤と、水との質量比が、約１００：約１０から約２０００：約２から約４０：約５０から約１０００である工程と、
（３）上記懸濁液を一定期間（概して、約０．５から約５時間）連続してかき混ぜた後、従来の噴霧式細粒化（spray granulation）またはボーリング式細粒化（balling granulation）を行い、続いて焼成を行って、微小球型の触媒を得る工程と、を含む。
【００２０】
本発明に係る焼成の条件は、当業者に知られている従来の焼成条件であってよく、約３５０から約６００℃の温度で、大気圧下、約０．５から約１２時間、焼成することを概して含む。
【００２１】
本発明の発明者らは、研究中に、以下のような予期せぬ発見をした。すなわち、本発明の方法によれば、上記の方法に従ってチタニウム珪酸塩分子篩触媒を調製すると、過酸化水素の酸化剤としての有効利用率をさらに大きく高めることができることである。
【００２２】
本発明によれば、上記チタニウム珪酸塩分子篩触媒中のチタニウム珪酸塩分子篩は、従来のチタニウム珪酸塩分子篩であってよい。当該チタニウム珪酸塩分子篩は修飾してもしなくてもよく、好ましくは、ＭＦＩ構造（例：ＴＳ−１）を有するチタニウム珪酸塩分子篩、ＭＥＬ構造（例：ＴＳ−２）を有するチタニウム珪酸塩分子篩、ＢＥＡ構造（例：Ｔｉ−β）を有するチタニウム珪酸塩分子篩のうちの少なくとも一つである。より好ましくは、チタニウム珪酸塩分子篩は、ｘＴｉＯ2・ＳｉＯ2の構造式を有し、式中、ｘは約０．０００１から約０．０４、好ましくは約０．０１から約０．０３、さらに好ましくは約０．０１５から約０．０２５である。
【００２３】
本発明によれば、チタニウム珪酸塩分子篩は、市販のものであってもよいし、あるいは調製したものでもよい。チタニウム珪酸塩分子篩を調製する方法は、当業者に知られている。例えば、チタニウム珪酸塩分子篩は、Journal of Natural Gas Chemistry 2001, 10(4): 295-307に記載の方法を参照して調製できる。あるいは、CN 101279959 Aに開示された触媒を調製する方法を参照して調製できる。
【００２４】
上記チタニウム珪酸塩分子篩触媒中のチタニウム珪酸塩分子篩はＭＦＩ構造を有し、当該チタニウム珪酸塩分子篩の結晶粒子は中空構造を有することがより好ましい。中空構造の空洞部分は、半径長さが約５から約３００ｎｍである。２５℃、Ｐ／Ｐ0＝０．１０、吸着時間が１時間という条件下で測定した上記チタニウム珪酸塩分子篩に対するベンゼンの吸着力は、少なくとも７０ｍｇ／ｇである。分子篩の低温時の窒素吸着における吸着等温線と脱着等温線との間にはヒステリシスループがある。上記の構造と性質を有するチタニウム珪酸塩分子篩は、一般に、中空チタニウム珪酸塩分子篩と呼ばれ、関連するパラメータと、当該中空チタニウム珪酸塩分子篩の調製方法については、CN 1301599 Aを参照することができる。
【００２５】
本発明によれば、充填物に含まれるチタニウム珪酸塩分子篩触媒の量の範囲は、広範囲にわたってよい。しかしながら、触媒の量が多すぎると反応があまりに急速になり、そのため、その後の分離が困難になることがある。一方、触媒の量が少なすぎると反応があまりに遅くなり、商業ベースの工業化には不向きなものとなることがある。したがって、充填物は、チタニウム珪酸塩分子篩触媒を約３０から約１００重量％含んでいることが好ましく、約３０から約７０重量％含んでいることがさらに好ましい。
【００２６】
本発明に係る上記チタニウム珪酸塩分子篩触媒を含む充填物は、従来の充填物と上記チタニウム珪酸塩分子篩触媒とを均質に混合することで得られる混合充填物であることが好ましい。本発明では、上記従来の充填物は、反応ゾーンで一般的に用いられるさまざまな従来の充填物であってよく、例えば、ラシヒリング、ポールリング、カスケードリング、ベルルサドル、インタロックスサドル、金属インタロックスサドルのうちの一つまたは複数であり、具体的には例えば、θリング充填物、βリング充填物などである。
【００２７】
チタニウム珪酸塩分子篩／Ｈ2Ｏ2の触媒酸化システムにおいて、溶媒の主な作用は、反応液が均質相になるのを促進することである。この原則に従い、当該溶媒は、立体障害が大きすぎるものは避けるべきであり、そうすれば効果的な反応を行うことができる。当該溶媒の選択に関しては、当業者ならば上記の原則に従って行うことができる。一般的に、有機溶媒を用いることができる。しかしながら、上記溶媒の選択は、上記の要件によってのみ制約されるものではなく、具体的な酸化反応システムに応じて行われるべきものである。本発明の発明者は、シクロヘキサンを酸化するシステムでは、上記の要件を満たす溶媒システムならば何でも、シクロヘキサンを目標の生成物へと、比較的よい結果でもって変換することができるが、それでもシクロヘキサンの変換および目標の生成物の収率は、なおも制限されていることを見出した。本発明の発明者はまた、溶媒として、アルコール、ケトン、ニトリルのうちの一つまたは複数、より好ましくはＣ1−Ｃ8アルコール溶媒、Ｃ3−Ｃ8ケトン溶媒、Ｃ2−Ｃ8ニトリル溶媒のうちの一つまたは複数、さらに好ましくはＣ1−Ｃ6アルコール溶媒、Ｃ3−Ｃ6ケトン溶媒、Ｃ2−Ｃ7ニトリル溶媒のうちの一つまたは複数を用いることで、よりよい反応結果が得られることを見出した。とりわけ、上記アルコールは、有機アルコール溶媒、例えば、メタノール、エタノール、ｎ−プロパノール、イソプロパノール、ｔ−ブタノール、イソブタノールなどのうちの一つまたは複数でありうる。上記ケトンは、有機ケトン溶媒、例えば、アセトン、ブタノンなどのうちの一つまたは複数でありうる。上記ニトリル溶媒は、アセトニトリル、プロピオニトリル、シアン化ベンジルなどのうちの一つまたは複数でありうる。より好ましくは、上記溶媒は、アセトン、メタノール、シアン化ベンジル、ｔｅｒｔ−ブタノールのうちの一つまたは複数である。上記溶媒は、シクロヘキサノンおよび／またはシクロヘキサノールなどの目標生成物とともに反応ゾーンの底部から排出することができるようなものが選ばれる。
【００２８】
さらに、一つの実施形態では、上記の従来の有機溶媒が用いられない。代わりに、一つの好ましい実施形態では、水が溶媒として用いられる。溶媒として用いられる水は、例えば、原料として加えられた過酸化水素水溶液に含まれるもの、および／または別途添加された水、および／または反応で生成された水である。
【００２９】
本発明は、本発明の目的が達成される限りは、酸化反応条件に関して特に限定されない。好ましくは、酸化反応条件には、温度が約４０から約２００℃、好ましくは約６０から約１８０℃であることと、還流比が約２：１以上、好ましくは約４：１以上であることとが含まれる。
【００３０】
本発明によれば、反応ゾーン内の反応温度は、熱媒体によって与えられる。本技術分野の従来の知識に従えば、当業者ならば、本発明に関して、好ましい熱媒体はシクロヘキサンまたは酸化反応中に特に用いられる溶媒だとごく容易に理解できるであろう。上記反応用の熱媒体を具体的に選ぶにあたっては、具体的な熱媒体として用いられる溶媒またはシクロヘキサンは、一般に、用いられる溶媒と酸化生成物との沸点の差と、シクロヘキサンと酸化生成物との沸点の差とを比較することによって決められる。例えば、アセトンが溶媒として用いられる場合、アセトンと酸化生成物との沸点の差は、シクロヘキサンと酸化生成物との沸点の差よりもはるかに大きいので、その後の分離を容易にするためには、アセトン溶媒を熱媒体として選ぶほうが、シクロヘキサンを熱媒体として選ぶより明らかによい。もちろん、沸点の差は、いくつもある選択基準の一つに過ぎず、特定の工業工程においては、特定の要件に従って選択が行われる。
【００３１】
本発明によれば、反応ゾーンの底部は、酸化生成物のすべてまたは大半に加えて、熱媒体、溶媒、および／または他の物質を含むことができる。このことは、当業者ならば、技術常識に基づいて容易に理解できるので、ここではこれ以上詳細には論じない。
【００３２】
本発明は、反応ゾーン内の全段数あるいは全理論段数に関して特に限定されないが、好ましくは２０から４５、より好ましくは３０から４０である。
【００３３】
本発明は、シクロヘキサンと、過酸化水素と、選択的に加えられる有機溶媒との質量比に関して特に限定されない。一般的に、上記質量比は、触媒を用いてシクロヘキサンを酸化する、チタニウム珪酸塩分子篩を用いた従来のシステム内のさまざまな物質間の比を参照して選択することができ、当該質量比は、所望の目標生成物と達成すべき技術目的とに応じて、さらに修正することができる。好ましくは、有機溶媒を用いる場合、仕込まれるシクロヘキサンと、過酸化水素と、有機溶媒との質量比は、約１：約０．０１から約１０：約０．５から約５０、好ましくは約１：約０．０３から約２：約３から約１５である。
【００３４】
本発明は、過酸化水素水溶液の濃度に関して特に限定されないが、当該過酸化水素水溶液は、過酸化水素が約２０から約８０重量％、例えば、約２７．５重量％、約３０重量％、あるいは約５０重量％の濃度の市販の過酸化水素水溶液であってよい。しかしながら、水の添加は上記反応に悪影響を及ぼす可能性があるので、過酸化水素の質量濃度ができるだけ高い過酸化水素水溶液を用いることが好ましい。市販の過酸化水素水溶液の大半は、濃度が２７．５重量％または５０重量％であり、したがって、本発明は、これら二種の過酸化水素水溶液を用いることによっても、一般的に実施して達成することができる。一つの実施形態では、過酸化水素水溶液に含まれる水は溶媒として用いることができる。
【００３５】
その後の分離工程を簡略化し、装置のエネルギー消費を減らすため、反応中は、原料をできる限り完全に反応ゾーン内で反応させ、後で原料の過酸化水素を分離しなくてもよいようにすることが好ましい。したがって、シクロヘキサンと過酸化水素との比率は、約１：約１から約２であることがとりわけ好ましい。
【００３６】
本発明では、チタニウム珪酸塩分子篩含有触媒の充填層（packing bed）が反応ゾーン内で崩壊するのを妨げ、生成物の収率をより高めるために、実際の反応工程では、具体的な状況に応じて、反応ゾーンを多数のステージに分割してもよい。各ステージは従来の充填物を直接用いて互いに分離され、ステージ間の充填物の厚さは、反応ゾーンの分離された各ステージの高さに従って選択しうる。当該厚さは、一般的に、約５から約２０ｃｍ、好ましくは約８から約１５ｃｍである。
【００３７】
本発明はまた、上記の方法を実行できる装置を提供する（図１参照）。本発明に係る上記装置の各部および当該装置で実行される本発明に係る上記方法は、以下のように説明できる。すなわち、過酸化水素が、貯蔵槽１から、反応ゾーンの上部Ｉを通って反応ゾーンへ供給される。溶媒を用いる場合は、溶媒は溶媒貯蔵槽３から上部Ｉおよび／または底部ＩＩＩを通って反応ゾーンへと供給される。シクロヘキサン供給流８は、シクロヘキサン貯蔵槽２および／または直接の還流から、反応ゾーンの底部ＩＩＩを通って当該反応ゾーンへと供給される。シクロヘキサンと過酸化水素の酸化剤との酸化反応は、触媒の影響下（反応ゾーンの中部ＩＩ）で行われ、未反応のシクロヘキサンの部分が反応ゾーンから反応ゾーンの上部を通って取り除かれる。一つの実施形態では、未反応のシクロヘキサンの部分は反応ゾーンから反応ゾーンの上部を通って水の一部とともに共沸混合物のかたちで取り除かれ、上部蒸気７となる。上部蒸気７は、シクロヘキサンと水とを分離するため、分離槽４へと供給され、分離されたシクロヘキサン流９がシクロヘキサン貯蔵槽２に供給される。あるいは、分離されたシクロヘキサン流９は反応ゾーンの底部ＩＩＩに直接還流し、そして／または当該シクロヘキサン流９はシクロヘキサン貯蔵槽２からのシクロヘキサンとともに、シクロヘキサン供給流８として用いられる。分離された水は廃水として生化学的に処理され、その後、直接排出される。上記反応で生じたシクロヘキサノン、シクロヘキサノールなどは、上記溶媒や水の一部（過酸化水素原料に含まれる水の部分と、過酸化水素の反応で生じた水の部分を含む）とともに、反応ゾーンの底部ＩＩＩから取り除かれ、溶媒分離槽５に供給される。分離された溶媒は溶媒貯蔵槽３へとリサイクルされ、目標生成物であるシクロヘキサノンおよび／またはシクロヘキサノールと、水の一部などは、分離のため目標生成物分離槽６へと供給され、目標生成物が得られる。
【００３８】
以下の実施例で、本発明をさらに説明するが、本発明はこれらに限定されるものではない。具体的な指示がない場合、調製実施例と作業実施例で用いられた試薬はすべて、市販の化学的に純粋な試薬である。
【００３９】
調製実施例で用いられた中空チタニウム珪酸塩分子篩ＨＴＳは、CN 1301599 Aに開示されたチタニウム珪酸塩分子篩（Ｘ線回折分析で測定されたＭＦＩ構造を有する、Hunan Jianchang Co.Ltd製造のチタニウム珪酸塩分子篩。当該分子篩の低温時の窒素吸着における吸着等温線と脱着等温線との間にはヒステリシスループがあり、当該チタニウム珪酸塩分子篩の結晶粒子は中空構造を有し、その空洞部分が半径長さ１５から１８０ｎｍである。２５℃、Ｐ／Ｐ0＝０．１０、吸着時間が１時間の条件下で測定した分子篩に対するベンゼンの吸着力は、少なくとも７８ｍｇ／ｇである）に対応する市販品であり、チタニウム含有量は２．５重量％である。
【００４０】
使用した従来のチタニウム珪酸塩分子篩（ＴＳ−１）は、Journal of Natural Gas Chemistry 2001, 10(4): 295-307の296ページ、9−24行で紹介された方法に従って調製した（ＴＳ−１）分子篩のサンプルであり、チタニア含有量は２．５重量％である。
【００４１】
実施例で用いられた過酸化水素はどれも、市販の２７．５重量％または５０重量％の過酸化水素水溶液の形態である。
【００４２】
実施例で用いられた従来のθ環の充填物は、Tianjin Chemtech Co., Ltd., Chinaから購入可能である。
【００４３】
実施例では、システムのさまざまな要素は気相クロマトグラフィを用いて分析され、従来技術の教示を参照して改正標準化法で定量された。当該改正標準化法に基づいて、反応剤の変換、（単数または複数の）生成物に対する選択性、過酸化水素の有効利用率などを計算し、評価する。
【００４４】
実施例では、シクロヘキサンの変換は以下のように計算される。
【００４５】
【数１】
2014523860.tif 000003
【００４６】
実施例では、生成物に対する選択性は以下のように計算される。
【００４７】
【数２】
2014523860.tif 000004
【００４８】
実施例では、過酸化水素の有効利用率は以下のように計算される。
【００４９】
【数３】
2014523860.tif 000005
【００５０】
（式中、Ｘは変換を、Ｓは選択性を、Ｕは有効利用率を、ｍは要素の質量を、ｎは要素のモル数を表し、ｍ0とｎ0はそれぞれ、反応前の質量とモル数を表す）。
【００５１】
調製実施例１
大気圧下、４０℃の条件で、テトラエチル珪酸塩を、水酸化テトラプロピル・アンモニウム水溶液に添加し、２時間撹拌した。その後、中空チタニウム珪酸塩分子篩（ＨＴＳ）を添加し、さらに１時間撹拌した（ＨＴＳとテトラエチル珪酸塩と水酸化テトラプロピル・アンモニウムと水との質量比は、１００：３５０：５：１２０）。ボーリング式細粒化（balling granulation）の後、５５０℃で５時間焼成し、直径５ミクロンの微小球の形態の触媒を得た。
【００５２】
調製実施例２
ＨＴＳとテトラエチル珪酸塩と水酸化テトラプロピル・アンモニウムと水との質量比が１００：１００：１０：５０である他は、調製実施例１と同じ方法を行い、ボーリング式細粒化（balling granulation）の後、直径１００ミクロンの触媒を得た。
【００５３】
調製実施例３
ＨＴＳとテトラエチル珪酸塩と水酸化テトラプロピル・アンモニウムと水との質量比が１００：２００：４０：５００である他は、調製実施例１と同じ方法を行い、ボーリング式細粒化（balling granulation）の後、直径２０００ミクロンの触媒を得た。
【００５４】
調製実施例４
ボーリング式細粒化（balling granulation）の後、直径５００ミクロンの触媒を得た他は、調製実施例１と同じ方法を行った。
【００５５】
調製実施例５
水酸化テトラプロピル・アンモニウムを水酸化テトラエチル・アンモニウムに置き換え、テトラエチル珪酸塩をテトラメチル珪酸塩に置き換えた他は、調製実施例１と同じ方法を行った。
【００５６】
調製実施例６
ＨＴＳとテトラエチル珪酸塩と水酸化テトラプロピル・アンモニウムと水の質量比が１００：３００：５０：２０００である他は、調製実施例１と同じ方法を行った。
【００５７】
調製実施例７
中空チタニウム珪酸塩分子篩（ＨＴＳ）を従来のチタニウム珪酸塩分子篩ＴＳ−１に置き換えた他は、調製実施例１と同じ方法を行った。
【００５８】
実施例１
シクロヘキサンと、過酸化水素溶液（濃度２７．５重量％）と、アセトン溶媒とを、１：１．７２：１５の質量比で、反応ゾーンの複数の供給口を通して供給した。シクロヘキサンは第二供給口を通して供給し、過酸化水素溶液とアセトン溶媒とは第一供給口を通して供給した。反応ゾーンの温度は７７±３℃となるように調整した。反応ゾーン内の圧力は０．１５±０．０２ＭＰａとした。シクロヘキサンの空間速度は２ｈ-1とした。反応ゾーン内の還流比は５：１とした。反応ゾーンの段数は３５とした。第一供給口とカラム底部との間の段数は３０とした。第二供給口とカラム底部との間の段数は１０とした。充填物は、調製実施例１に従って得られたチタニウム珪酸塩分子篩触媒を６０重量％と、θ環を４０重量％とを含有したものを用いた。１２時間の安定稼働の後、標本分析を行った。シクロヘキサンの変換、ケトンおよびアルコールに対する選択性、過酸化水素の有効利用率を表１に示した。
【００５９】
実施例２
シクロヘキサンと、過酸化水素溶液（濃度２７．５重量％）と、シアン化ベンジル溶媒とを、１：３．４４：８．８９の質量比で、反応ゾーンの複数の供給口を通して供給した。シクロヘキサンは第二供給口を通して供給し、過酸化水素溶液とシアン化ベンジル溶媒とは第一供給口を通して供給した。反応ゾーンの温度は１５０±５℃となるように調整した。反応ゾーン内の圧力は０．３５±０．０５ＭＰａとした。シクロヘキサンの空間速度は８ｈ-1とした。反応ゾーン内の還流比は８：１とした。反応ゾーンの段数は３５とした。第一供給口とカラム底部との間の段数は３０とした。第二供給口とカラム底部との間の段数は１０とした。充填物は、調製実施例２に従って得られたチタニウム珪酸塩分子篩触媒を３０重量％と、θ環を７０重量％とを含有したものを用いた。８時間の安定稼働の後、標本分析を行った。シクロヘキサンの変換、ケトンとアルコールに対する選択性、過酸化水素の有効利用率を表１に示した。
【００６０】
実施例３
シクロヘキサンと、過酸化水素溶液（濃度５０重量％）と、ｔｅｒｔ−ブタノール溶媒とを、１：１．７２：１０の質量比で、反応ゾーンの複数の供給口を通して供給した。シクロヘキサンは第二供給口を通して供給し、過酸化水素溶液とｔｅｒｔ−ブタノール溶媒は第一供給口を通して供給した。反応ゾーンの温度は１１０±５℃となるように調整した。反応ゾーン内の圧力は０．２０±０．０２ＭＰａとした。シクロヘキサンの空間速度は５ｈ-1とした。反応ゾーン内の還流比は３：１とした。反応ゾーンの段数は３５とした。第一供給口とカラム底部との間の段数は３０とした。第二供給口とカラム底部との間の段数は１０とした。充填物は、調製実施例３に従って得られたチタニウム珪酸塩分子篩触媒を６０重量％と、θ環を４０重量％とを含有したものを用いた。１８時間の安定稼働ののち、標本分析を行った。シクロヘキサンの変換、ケトンとアルコールに対する選択性、過酸化水素の有効利用率を表１に示した。
【００６１】
実施例４
チタニウム珪酸塩分子篩触媒を、調製実施例４の方法に従って得たチタニウム珪酸塩分子篩型触媒にした他は、実施例１と同じ方法を行った。
【００６２】
実施例５
チタニウム珪酸塩分子篩触媒を、調製実施例５の方法に従って得たチタニウム珪酸塩分子篩型触媒にした他は、実施例１と同じ方法を行った。
【００６３】
実施例６
チタニウム珪酸塩分子篩触媒を、調製実施例６の方法に従って得たチタニウム珪酸塩分子篩型触媒にした他は、実施例１と同じ方法を行った。
【００６４】
実施例７
チタニウム珪酸塩分子篩触媒を、調製実施例７の方法に従って得たチタニウム珪酸塩分子篩型触媒にした他は、実施例１と同じ方法を行った。
【００６５】
実施例８
チタニウム珪酸塩分子篩触媒を、以下の方法に従って得た他は、実施例１と同じ方法を行った。すなわち、ＨＴＳとシリカゾル（ＳｉＯ2含有量４０重量％）とを重量比１００：２５０で混ぜ合わせてパルプ状にし（得られた懸濁液は固形分が４０重量％であった。ここで、固形分とは当該懸濁液から水分を除いた含有量を意味する）、噴霧式細粒化して、直径５０ミクロンの微小球の形態を有する触媒を得た。
【００６６】
実施例９
溶媒をブタノンにした他は、実施例１と同じ方法を行った。
【００６７】
実施例１０
溶媒を酢酸にした他は、実施例１と同じ方法を行った。
【００６８】
実施例１１
シクロヘキサンと、過酸化水素溶液（濃度５０重量％）と、水溶媒とを、２：３：１の質量比で、反応ゾーンの複数の供給口を通して供給した。シクロヘキサンは第二供給口を通して供給し、過酸化水素溶液と水溶媒とは第一供給口を通して供給した。反応ゾーンの温度は６９±２℃となるように調整した。反応ゾーン内の圧力は０．１０±０．０２ＭＰａとした。シクロヘキサンの空間速度は４ｈ-1とした。反応ゾーン内の還流比は１０：１とした。反応ゾーンの段数は３５とした。第一供給口とカラム底部との間の段数は３０とした。第二供給口とカラム底部との間の段数は１０とした。充填物は、調製実施例１の方法に従って得られたチタニウム珪酸塩分子篩触媒１００重量％とした。１５時間の安定稼働の後、標本分析を行った。シクロヘキサンの変換、ケトンとアルコールに対する選択性、過酸化水素の有効利用率を表１に示した。
【００６９】
【表１】
2014523860.tif 000006
【００７０】
表１から、本発明の方法を用いることで、シクロヘキサンの変換およびケトンとアルコールに対する選択性は比較的高くなり、好ましい形態の触媒を用いることで過酸化水素の利用率は非常に高くなることがわかる。一方、本発明は反応ゾーン内で反応を行うので、酸化システム内で発生した熱は効果的に用いられ、エネルギー消費が節約される。
【図面の簡単な説明】
【００７１】
【図１】本発明に係る、シクロヘキサンの酸化方法を行う装置を例示する図である。
【図１】
2014523860.tif 000007
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
シクロヘキサンの酸化方法であって、接触による酸化反応条件下、シクロヘキサンと、過酸化水素水溶液と、選択的な有機溶媒とを、反応ゾーンの供給口を通して当該反応ゾーンに供給する工程と、当該反応ゾーンの底部に酸化生成物のすべてまたは大半が提供される工程とを含み、上記反応ゾーン内の充填物の一部またはすべてがチタニウム珪酸塩分子篩含有触媒であり、上記有機溶媒は、アルコール、ケトン、沸点が約４０から約２５０℃の有機カルボン酸のうちの一つまたは複数であり、
上記チタニウム珪酸塩分子篩触媒は、
有機珪素化合物と、上記チタニウム珪酸塩分子篩を生成するのに有用なテンプレート剤とを、加水分解条件下で加水分解してコロイド状溶液を得る工程と、その後、上記チタニウム珪酸塩分子篩と上記コロイド状溶液とを均質に混合して懸濁液を得る工程と、当該懸濁液を細粒化して微小球型の触媒を得る工程とを含む方法によって調製されることを特徴とする、シクロヘキサンの酸化方法。
【請求項２】
上記酸化生成物の約９５から約１００重量％が上記反応ゾーンの底部から得られ、当該生成物はシクロヘキサノンおよび／またはシクロヘキサノールを含んでいるか、あるいはシクロヘキサノンおよび／またはシクロヘキサノールから成る群から選ばれることを特徴とする、請求項１に記載のシクロヘキサンの酸化方法。
【請求項３】
シクロヘキサンの酸化方法であって、シクロヘキサンと、上記過酸化水素水溶液と、上記有機溶媒とを、上記供給口を通して上記反応ゾーンに供給する方法は、
上記過酸化水素水溶液と上記有機溶媒とを、第一の供給口を通して上記反応ゾーンに供給する工程と、上記シクロヘキサンを、第二の供給口を通して上記反応ゾーンに供給する工程とを含み、
上記第一の供給口とカラム底部との間の段数または理論段数は、上記反応ゾーンの全段数あるいは全理論段数の約５０％から約１００％であり、上記第二の供給口とカラム底部との間の段数または理論段数は、上記反応ゾーンの全段数あるいは全理論段数の約１０％から約８０％であることを特徴とする、請求項１に記載のシクロヘキサンの酸化方法。
【請求項４】
上記第一の供給口とカラム底部との間の段数または理論段数は、上記反応ゾーンの全段数あるいは全理論段数の約８０％から約１００％であり、上記第二の供給口とカラム底との間の段数または理論段数は、上記反応ゾーンの全段数あるいは全理論段数の約３０％から約７０％であることを特徴とする、請求項３に記載のシクロヘキサンの酸化方法。
【請求項５】
上記チタニウム珪酸塩分子篩含有触媒はキャリアとチタニウム珪酸塩分子篩とを含み、当該触媒の全重量に対する当該キャリアの使用量は約１から９０重量％、当該チタニウム珪酸塩分子篩の使用量は約１０から９９重量％であることを特徴とする、請求項１に記載のシクロヘキサンの酸化方法。
【請求項６】
上記チタニウム珪酸塩分子篩触媒は、約２から約５０００ミクロンの直径を有する微小球型であることを特徴とする、請求項５に記載のシクロヘキサンの酸化方法。
【請求項７】
上記チタニウム珪酸塩分子篩と、上記有機珪素化合物と、上記チタニウム珪酸塩分子篩とを生成するのに有用な上記テンプレート剤と、水との質量比が、約１００：約１０から約２０００：約２から約４０：約５０から約１０００であることを特徴とする、請求項１に記載のシクロヘキサンの酸化方法。
【請求項８】
上記加水分解条件は、約０．５から約１０時間の加水分解時間と、室温から約１００℃までの加水分解温度とを含むことを特徴とする、請求項１または７に記載のシクロヘキサンの酸化方法。
【請求項９】
上記チタニウム珪酸塩分子篩を製造するのに有用な上記テンプレート剤は水酸化テトラプロピル・アンモニウムであり、上記有機珪素源はテトラエチル・シリケートであることを特徴とする、請求項１または７に記載のシクロヘキサンの酸化方法。
【請求項１０】
上記チタニウム珪酸塩分子篩はＭＦＩ構造を有し、上記チタニウム珪酸塩分子篩の結晶粒子は、空洞部分の半径長さが約５から約３００ｎｍである中空構造を有し、２５℃、Ｐ／Ｐ０＝０．１０、吸着時間が１時間の条件下で測定した上記チタニウム珪酸塩分子篩に対するベンゼンの吸着力は少なくとも約７０ｍｇ／ｇであり、上記分子篩の低温時の窒素吸着における吸着等温線と脱着等温線との間にヒステリシスループがあることを特徴とする、請求項５ないし７のいずれか一項に記載のシクロヘキサンの酸化方法。
【請求項１１】
上記充填物は約２０から約１００重量％の上記チタニウム珪酸塩分子篩含有触媒を含むことを特徴とする、請求項１ないし７のいずれか一項に記載のシクロヘキサンの酸化方法。
【請求項１２】
仕込まれるシクロヘキサンと、過酸化水素と、上記有機溶媒との質量比は、約１：約０．０３から約２：約３から約１５であることを特徴とする、請求項１ないし７のいずれか一項に記載のシクロヘキサンの酸化方法。
【請求項１３】
上記有機溶媒は、アルコール、ケトン、ニトリルのうちの一つまたは複数であることを特徴とする、請求項１ないし７のいずれか一項に記載のシクロヘキサンの酸化方法。
【請求項１４】
上記有機溶媒は、アセトン、メタノール、シアン化ベンジル、ｔｅｒｔ−ブタノールのうちの一つまたは複数であることを特徴とする、請求項１３に記載のシクロヘキサンの酸化方法。
【請求項１５】
上記酸化反応条件は、上記反応ゾーン内の温度が約４０から約２００℃であることと、還流比が約２：１以上であることを含むことを特徴とする、請求項１ないし７のいずれか一項に記載のシクロヘキサンの酸化方法。
【請求項１６】
未反応のシクロヘキサンと水の一部は、上記反応ゾーンの上部を通って、当該反応ゾーンから取り除かれることを特徴とする、請求項１ないし７のいずれか一項に記載のシクロヘキサンの酸化方法。
【請求項１７】
請求項１ないし１６のいずれか一項に記載のシクロヘキサンの酸化方法を実行する装置であって、反応ゾーンと分離部とを備えることを特徴とする、装置。
【請求項１８】
上記反応ゾーンは上部、中部、底部を有し、当該上部は過酸化水素供給口と、選択的な有機溶媒口を備え、当該中部は上記酸化反応が起きる区画であり、当該底部はシクロヘキサン供給口を備えることを特徴とする、請求項１７に記載の装置。
【国際調査報告】
2014523860.tif 000008
2014523860.tif 000009
2014523860.tif 000010
2014523860.tif 000011
2014523860.tif 000012
2014523860.tif 000013
2014523860.tif 000014
2014523860.tif 000015